(57)【要約】【課題】  透明性と剛性のバランスに優れ、臭気の発生が少なく、さらに色相安定性に優れる食品包装用樹脂組成物およびそれからなる食品包装用成形体を提供する。【解決手段】  ポリプロピレン系樹脂(Ａ)と、前記ポリプロピレン系樹脂(Ａ)１００重量部に対して、ロジン系結晶核剤（Ｂ）０．１〜１重量部と、下記一般式（Ｉ）で示される亜リン酸エステル類（Ｃ）０．００１〜１重量部とを含む食品包装用樹脂組成物。  前記の食品包装用樹脂組成物に、さらに、ポリプロピレン系樹脂(Ａ)１００重量部に対して、脂肪酸カルシウム塩０．００５〜０．５重量部を含む食品包装用樹脂組成物。  また、前記の食品包装用樹脂組成物からなる食品包装用成形体。2005307181.tif 000008【選択図】      なし【特許請求の範囲】
【請求項１】
ポリプロピレン系樹脂(Ａ)と、前記ポリプロピレン系樹脂(Ａ)１００重量部に対して、ロジン系結晶核剤（Ｂ）０．１〜１重量部と、
下記一般式（Ｉ）
2005307181.tif 000007
（式中、Ｒ1、Ｒ2、Ｒ4及びＲ5はそれぞれ独立に水素原子、炭素原子数１〜８のアルキル基、炭素原子数５〜８のシクロアルキル基、炭素原子数６〜１２のアルキルシクロアルキル基、炭素原子数７〜１２のアラルキル基又はフェニル基を表し、Ｒ3は水素原子又は炭素原子数１〜８のアルキル基を表す。Ｘは硫黄原子又は−ＣＨＲ6−基(Ｒ6は水素原子、炭素原子数１〜８のアルキル基又は炭素原子数５〜８のシクロアルキル基を示す。)を表し、ｎは０又は１である。Ａは炭素原子数２〜８のアルキレン基又は＊−ＣＯ（Ｒ7）ｍ−基（Ｒ7は炭素原子数１〜８のアルキレン基を、＊は酸素原子と結合する部位であることを示し、ｍは０又は１である。）を表す。Ｙ、Ｚは、いずれか一方がヒドロキシル基、炭素原子数１〜８のアルコキシ基又は炭素原子数７〜１２のアラルキルオキシ基を表し、他方が水素原子又は炭素原子数１〜８のアルキル基を表す。）で示される亜リン酸エステル類（Ｃ）０．００１〜１重量部とを含む食品包装用樹脂組成物。
【請求項２】
請求項１記載の食品包装用樹脂組成物に、さらに、ポリプロピレン系樹脂(Ａ)１００重量部に対して、脂肪酸カルシウム塩０．００５〜０．５重量部を含む食品包装用樹脂組成物。
【請求項３】
請求項１または２に記載の食品包装用樹脂組成物に、さらに、ポリプロピレン系樹脂(Ａ)１００重量部に対して、リン系酸化防止剤（Ｄ）０．００５〜０．５重量部を含む食品包装用樹脂組成物。
【請求項４】
請求項１〜３記載の食品包装用樹脂組成物からなる食品包装用成形体。
【発明の詳細な説明】
【技術分野】
【０００１】
本発明は、食品包装用樹脂組成物およびそれからなる食品包装用成形体に関するものである。さらに詳しくは、透明性と剛性のバランスに優れ、臭気の発生が少なく、さらに色相安定性に優れる食品包装用樹脂組成物およびそれからなる食品包装用成形体に関するものである。
【背景技術】
【０００２】
ポリプロピレン系樹脂は、外観、機械的性質、包装適性等が優れているため、食品包装や繊維包装等の包装用途において広く使用されている。特に、食品包装用途には、内容物を確認ができるように透明性が要求されている。
【０００３】
そして、ポリプロピレン系樹脂の透明性を改良する方法として、ポリプロピレン系樹脂に結晶核剤を添加する方法が知られている。
例えば、特開平７−３３１０８１号公報には、ロジン類の金属塩を主成分として含有するポリオレフィン用結晶核剤が記載されている。
【０００４】
【特許文献１】特開平７−３３１０８１号公報
【発明の開示】
【発明が解決しようとする課題】
【０００５】
上記の特開平７−３３１０８１号公報に記載のポリオレフィン用結晶核剤をポリプロピレン系樹脂に添加しても、色相安定性が低下することがあり、さらなる改良が望まれていた。
上記のとおりの状況において、本発明の目的は、透明性と剛性のバランスに優れ、臭気の発生が少なく、さらに色相安定性に優れる食品包装用樹脂組成物およびそれからなる食品包装用成形体を提供することにある。
【課題を解決するための手段】
【０００６】
本発明者らは、かかる実情に鑑み、鋭意検討の結果、本発明が上記課題を解決できることを見出し、本発明の完成に至った。
すなわち、本発明は、
ポリプロピレン系樹脂(Ａ)と、前記ポリプロピレン系樹脂(Ａ)１００重量部に対して、ロジン系結晶核剤（Ｂ）０．１〜１重量部と、
下記一般式（Ｉ）
2005307181.tif 000002
（式中、Ｒ1、Ｒ2、Ｒ4及びＲ5はそれぞれ独立に水素原子、炭素原子数１〜８のアルキル基、炭素原子数５〜８のシクロアルキル基、炭素原子数６〜１２のアルキルシクロアルキル基、炭素原子数７〜１２のアラルキル基又はフェニル基を表し、Ｒ3は水素原子又は炭素原子数１〜８のアルキル基を表す。Ｘは硫黄原子又は−ＣＨＲ6−基(Ｒ6は水素原子、炭素原子数１〜８のアルキル基又は炭素原子数５〜８のシクロアルキル基を示す。)を表し、ｎは０又は１である。Ａは炭素原子数２〜８のアルキレン基又は＊−ＣＯ（Ｒ7）ｍ−基（Ｒ7は炭素原子数１〜８のアルキレン基を、＊は酸素原子と結合する部位であることを示し、ｍは０又は１である。）を表す。Ｙ、Ｚは、いずれか一方がヒドロキシル基、炭素原子数１〜８のアルコキシ基又は炭素原子数７〜１２のアラルキルオキシ基を表し、他方が水素原子又は炭素原子数１〜８のアルキル基を表す。）で示される亜リン酸エステル類（Ｃ）０．００１〜１重量部とを含む食品包装用樹脂組成物およびそれからなる食品包装用成形体に係るものである。
【発明の効果】
【０００７】
本発明によれば、透明性と剛性のバランスに優れ、臭気の発生が少なく、さらに色相安定性に優れる食品包装用樹脂組成物およびそれからなる食品包装用成形体を得ることができる。
【発明を実施するための最良の形態】
【０００８】
本発明で用いられるポリプロピレン系樹脂（Ａ）とは、プロピレンの単独重合体、プロピレンとエチレンおよび／または炭素原子数４〜２０のα−オレフィンの共重合体、またはこれらの混合物である。透明性の観点から、プロピレンとエチレンおよび／または炭素原子数４〜２０のα−オレフィンの共重合体が好ましい。
【０００９】
炭素原子数４〜２０のα−オレフィンとしては、例えば、ブテン−１、ペンテン−１、ヘキセン−１、４−メチルペンテン−１、ヘプテン−１、オクテン−１、デセン−１等が挙げられ、好ましくは、ブテン−１、ヘキセン−１、オクテン−１であり、これらのα−オレフィンは単独で用いてもよく、２種以上を併用してもよい。
【００１０】
プロピレンとエチレンおよび／または炭素原子数４〜２０のα−オレフィンの共重合体としては、例えば、プロピレン−エチレン共重合体、プロピレン−ブテン−１共重合体、プロピレン−エチレン−ブテン−１共重合体、プロピレン−ヘキセン−１共重合体、プロピレン−エチレン−ヘキセン−１共重合体等が挙げられ、好ましくはプロピレン−エチレン共重合体、プロピレン−ブテン−１共重合体、プロピレン−エチレン−ブテン−１共重合体である。
【００１１】
プロピレンとエチレンおよび／または炭素原子数４〜２０のα−オレフィンの結晶性を有する共重合体におけるエチレンおよび／または炭素原子数４〜２０のα−オレフィンの含有量は、特に制限はないが、通常、０．５〜１５重量％であり、剛性の観点から好ましくは０．５〜１０重量％である。
【００１２】
本発明で用いられる食品包装用樹脂組成物は、剛性の観点から２０℃キシレン可溶成分量が１０重量％以下であることが好ましく、さらに好ましくは７重量％以下である。
【００１３】
また、本発明で用いられるポリオレフィン系樹脂（Ａ）には、必要に応じて、ポリエチレン、ポリブテン−１、スチレン系樹脂、エチレン／α−オレフィン共重合体ゴム、エチレン−プロピレン−ジエン共重合体ゴム等のポリオレフィン系重合体を添加しても良い。
【００１４】
本発明で用いられるロジン系結晶核剤（Ｂ）とは、不均化ロジン部分金属塩からなるものであり、例えば、下記式（ＩＩ）で示されるアビエチン酸の誘導体等の金属塩が挙げられる。
2005307181.tif 000003
（式（ＩＩ）中、＊＊＊は金属原子との結合部位を示す。）
金属塩としてはナトリウム塩、カリウム塩やマグネシウム塩、または、これらの混合物である。透明性の観点からは、好ましくはカリウム塩またはカリウム塩を含む混合物である。具体的には荒川化学社製のＫＭ１３００、ＫＭ−１５００が挙げられ、好ましくはＫＭ１３００である。
【００１５】
本発明で用いられるロジン系結晶核剤（Ｂ）の配合量は、ポリプロピレン系樹脂（Ａ）１００重量部に対して、０．１〜１重量部である。
【００１６】
本発明で用いられる亜リン酸エステル類（Ｃ）とは、下記一般式（Ｉ）
2005307181.tif 000004
（式中、Ｒ1、Ｒ2、Ｒ4及びＲ5はそれぞれ独立に水素原子、炭素原子数１〜８のアルキル基、炭素原子数５〜８のシクロアルキル基、炭素原子数６〜１２のアルキルシクロアルキル基、炭素原子数７〜１２のアラルキル基又はフェニル基を表し、Ｒ3は水素原子又は炭素原子数１〜８のアルキル基を表す。Ｘは硫黄原子又は−ＣＨＲ6−基(Ｒ6は水素原子、炭素原子数１〜８のアルキル基又は炭素原子数５〜８のシクロアルキル基を示す。)を表し、ｎは０又は１である。Ａは炭素原子数２〜８のアルキレン基又は＊−ＣＯ（Ｒ7）ｍ−基（Ｒ7は炭素原子数１〜８のアルキレン基を、＊は酸素原子と結合する部位であることを示し、ｍは０又は１である。）を表す。Ｙ、Ｚは、いずれか一方がヒドロキシル基、炭素原子数１〜８のアルコキシ基又は炭素原子数７〜１２のアラルキルオキシ基を表し、他方が水素原子又は炭素原子数１〜８のアルキル基を表す。）で表される亜リン酸エステル類である。
【００１７】
一般式（Ｉ）で表される亜リン酸エステル類（Ｃ）において、置換基Ｒ1、Ｒ2、Ｒ4及びＲ5はそれぞれ独立に水素原子、炭素原子数１〜８のアルキル基、炭素原子数５〜８のシクロアルキル基、炭素原子数６〜１２のアルキルシクロアルキル基、炭素原子数７〜１２のアラルキル基又はフェニル基を表す。
【００１８】
ここで、炭素原子数１〜８のアルキル基としては、例えばメチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基、ｔ−オクチル基、２−エチルヘキシル基等が挙げられ、炭素原子数５〜８のシクロアルキル基としては、例えばシクロペンチル基、シクロヘキシル基、シクロヘプチル基、シクロオクチル基等が挙げられ、炭素原子数６〜１２のアルキルシクロアルキル基としては、例えば１−メチルシクロペンチル基、１−メチルシクロヘキシル基、１−メチル−４−ｉ−プロピルシクロヘキシル基等が挙げられ、炭素原子数７〜１２のアラルキル基としては、例えばベンジル基、α−メチルベンジル基、α，α−ジメチルベンジル基等が挙げられる。
【００１９】
Ｒ1、Ｒ2、Ｒ4として、好ましくは炭素原子数１〜８のアルキル基、炭素原子数５〜８のシクロアルキル基、炭素原子数６〜１２のアルキルシクロアルキル基である。なかでも、Ｒ1、Ｒ4として、より好ましくはｔ−ブチル基、ｔ−ペンチル基、ｔ−オクチル基等のｔ−アルキル基、シクロヘキシル基、１−メチルシクロヘキシル基である。
【００２０】
Ｒ2として、より好ましくはメチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素原子数１〜５のアルキル基であり、更に好ましくはメチル基、ｔ−ブチル基、ｔ−ペンチル基である。
【００２１】
Ｒ5として、好ましくは水素原子、炭素原子数１〜８のアルキル基、炭素原子数５〜８のシクロアルキル基であり、より好ましくは水素原子、メチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基等の炭素原子数１〜５のアルキル基である。
【００２２】
置換基Ｒ3は、水素原子又は炭素原子数１〜８のアルキル基を表し、炭素原子数１〜８のアルキル基としては、例えば前記と同様のアルキル基が挙げられる。好ましくは水素原子又は炭素原子数１〜５のアルキル基であり、より好ましくは水素原子又はメチル基である。
【００２３】
また置換基Ｘは、ｎが０である場合、二つのフェノキシ基骨格を有する基が直接結合していることを表し、ｎが１である場合、硫黄原子又は−ＣＨＲ6−基(Ｒ6は水素原子、炭素原子数１〜８のアルキル基又は炭素原子数５〜８のシクロアルキル基を示す。)を表す。−ＣＨＲ6−基はメチレン基、炭素原子数１〜８のアルキル基または炭素原子数５〜８のシクロアルキル基が置換しているメチレン基を表し、ここで、置換基Ｒ6である炭素原子数１〜８のアルキル基、炭素原子数５〜８のシクロアルキル基としては、それぞれ前記と同様のアルキル基、シクロアルキル基が挙げられる。置換基Ｘとして、好ましくはｎが０であり、二つのフェノキシ基骨格を有する基が直接結合していること、または、ｎが１であり、メチレン基又はメチル基、エチル基、ｎ−プロピル基、ｉ−プロピル基、ｎ−ブチル基、ｉ−ブチル基、ｔ−ブチル基等が置換したメチレン基である。
【００２４】
また置換基Ａは、炭素原子数２〜８のアルキレン基又は＊−ＣＯ（Ｒ7）ｍ−基（Ｒ7は炭素数１〜８のアルキレン基を、＊は酸素原子と結合する部位であることを示し、ｍは０または１である。）を表す。
【００２５】
ここで、炭素原子数２〜８のアルキレン基としては、例えばエチレン基、プロピレン基、ブチレン基、ペンタメチレン基、ヘキサメチレン基、オクタメチレン基、２，２−ジメチル−１，３−プロピレン基等が挙げられ、好ましくはプロピレン基である。また＊−ＣＯＲ7−基における＊は、カルボニル基がホスファイト基の酸素原子と結合する部分であることを示す。Ｒ7における、炭素原子数１〜８のアルキレン基としては、例えばメチレン基、エチレン基、プロピレン基、ブチレン基、ペンタメチレン基、ヘキサメチレン基、オクタメチレン基、２，２−ジメチル−１，３−プロピレン基等が挙げられる。＊−ＣＯ（Ｒ7）ｍ−基として好ましくは、ｍが０である＊−ＣＯ−基、または、ｍが１でありＲ7としてはエチレンである＊−ＣＯ（ＣＨ2ＣＨ2）−基である。
【００２６】
Ｙ、Ｚは、いずれか一方がヒドロキシル基、炭素原子数１〜８のアルコキシ基又は炭素原子数７〜１２のアラルキルオキシ基を表し、他方が水素原子又は炭素原子数１〜８のアルキル基を表す。
【００２７】
ここで、炭素原子数１〜８のアルキル基としては、例えば前記と同様のアルキル基が挙げられ、炭素原子数１〜８のアルコキシ基としては、例えばアルキル部分が前記の炭素原子数１〜８のアルキルと同様のアルキルであるアルコキシ基が挙げられる又炭素原子数７〜１２のアラルキルオキシ基としては、例えばアラルキル部分が前記炭素原子数７〜１２のアラルキルと同様のアラルキルであるアラルキルオキシ基が挙げられる。
【００２８】
本発明で用いられる亜リン酸エステル類（Ｃ）として、好ましくは次の化合物１である。化合物１の構造を式（化１）に示す。
化合物１：
２，４，８，１０−テトラ−ｔ−ブチル−６−[３−（３−メチル−４−ヒドロキシ−５−ｔ−ブチルフェニル）プロポキシ]ジベンゾ［ｄ，ｆ］［１，３，２］ジオキサホスフェピン
【００２９】
【化１】
2005307181.tif 000005
【００３０】
本発明で用いられる亜リン酸エステル類（Ｃ）の配合量は、ポリプロピレン系樹脂（Ａ）１００重量部に対して、０．００１〜１重量部であり、好ましくは０．０１〜０．５重量部である。配合量が０．００１重量部未満の場合、酸化防止剤としての効果が不充分なことがあり、１重量部を超えた場合、ポリプロピレン系樹脂に対する酸化防止効果は飽和してしまい、不経済になるだけである。
【００３１】
本発明の食品包装用樹脂組成物には、必要に応じて、他の添加剤、例えば、中和剤、耐侯剤、難燃剤、帯電防止剤、可塑剤、滑剤、銅害防止剤等を添加してもよい。
中和剤としては、例えば、脂肪酸カルシウム塩等が挙げられ、その配合量として、好ましくは、ポリプロピレン系樹脂（Ａ）１００重量部に対して、０．００５〜０．５重量部である。
【００３２】
本発明の食品包装用樹脂組成物には、必要に応じて、リン系酸化防止剤（Ｄ）を添加してもよい。
リン系酸化防止剤（Ｄ）としては、例えば、トリス（２，４−ジ−ｔ−ブチルフェニル）フォスフォナイト、２，２’，２''−ニトリロトリエチル−トリス［３，３’，５，５’−テトラ−ｔ−ブチル−１，１’−ビフェニル−２，２’−ジル］フォスファイト、テトラキス（２，４−ジ−ｔ−ブチルフェニル）−４，４’−ビフェニレンフォスフォナイト、トリス（ノニルフェニル）フォスファイト、ジステアリルペンタエリスリトールジフォスファイト、ビス（２，４−ジ−ｔ―ブチルフェニル）ペンタエリスリトールジフォスファイト、ビス（２，６−ジ−ｔ−ブチル−４−メチルフェニル）ペンタエリスリトールジフォスファイト、２−［［２，４，８，１０−テトラキス（１，１−ジメチルエチル）ジベンゾ［ｄ，ｆ］［１，３，２］ジオキサフォスフェピン６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミン等が挙げられる。
【００３３】
色相安定性に優れるという観点から、好ましくはトリス（２，４−ジ−ｔ−ブチルフェニル）フォスフォナイト、２，２’，２’’−ニトリロトリエチル−トリス［３，３’，５，５’−テトラ−ｔ−ブチル−１，１’−ビフェニル−２，２’−ジル］フォスファイトである。
【００３４】
リン系酸化防止剤（Ｄ）の配合量としては、好ましくは、ポリプロピレン系樹脂（Ａ）１００重量部に対して、０．００５〜０．５重量部である。
【００３５】
本発明の食品包装用樹脂組成物の製造方法としては、ポリプロピレン系樹脂（Ａ）、ロジン系結晶核剤（Ｂ）、亜リン酸エステル類（Ｃ）、さらには必要に応じて添加される前記の各種添加剤を溶融混練する方法が挙げられる。例えば、ポリプロピレン系樹脂（Ａ）、ロジン系結晶核剤（Ｂ）、亜リン酸エステル類（Ｃ）、さらには必要に応じて添加される前記の各種添加剤を、タンブラーミキサー、ヘンシェルミキサー、リボンブレンダー等の混合機を用いて混合した後、一軸押出機、二軸押出機、バンバリーミキサー等で溶融混練する方法が挙げられる。
【００３６】
本発明の食品包装用成形体としては、例えば、フィルム、シート、シートから得られるカップ等の成形体、ブロー成形体、射出成形体等が挙げられる。
【実施例】
【００３７】
以下、実施例および比較例により本発明を具体的に説明するが、本発明はこれら実施例に限定されるものではない。
実施例および比較例の各項目の物性は、下記の方法に従って測定した。
【００３８】
（１）メルトフローレート（ＭＦＲ、単位：ｇ／１０分）
ＪＩＳ  Ｋ７２１０に従って、温度２３０℃、荷重２１．１８Ｎで測定した。
【００３９】
（２）プレスシートの作成
ＪＩＳ  Ｋ６７５８に従って作成した。
【００４０】
（３）透明性（ヘイズ、単位：％）
ＪＩＳ  Ｋ７１５０に従って測定した。
【００４１】
（４）曲げ弾性率（単位：ＭＰａ）
ＪＩＳ  Ｋ７２０３に従って測定した。
【００４２】
（５）臭気試験
内容積２００ｍｌの容器にペレット１ｇを入れ、アルミ箔で蓋をして、エアーオーブン中６０℃で２時間状態調整を行った。その後、室温で３０分間放置した後、官能検査を行った。臭気は下記の基準で判断した。本試験は、パネラー５名が行い、その平均値を求めた。
１：ほとんどにおいがしなかった。
２：わずかににおいがした。
３：弱いにおいがした。
４：強いにおいがした。
５：強烈においがした。
【００４３】
（６）色相安定性
ペレットを２０ｍｍ径の単軸押出機（田辺製作所（株）製）を用いて設定温度２８０℃で溶融混連した。得られたペレットをスガ試験機製ＳＭカラーコンピュータ（モデルＳＭ−５）を用いて色差を測定することによって求めた。測定は、ＳＭ−５−ＣＨ型式、４５°拡散方式光学系により、集光レンズ：φ１２、試料台：φ１２の条件で行った。
【００４４】
実施例１
プロピレン−エチレン−１−ブテンランダム共重合体（商品名：住友ノーブレンＴＷ１３０ＥＧ、住友化学工業（株）製）１００重量部に対して、２，４，８，１０−テトラ−ｔ−ブチル−６−[３−（３−メチル−４−ヒドロキシ−５−ｔ−ブチルフェニル）プロポキシ]ジベンゾ［ｄ，ｆ］［１，３，２］ジオキサホスフェピン（商品名：スミライザーＧＰ、住友化学工業（株）製）０．1重量部、および（商品名：ＫＭ１３００、荒川化学（株）製）０．３重量部、ステアリン酸カルシウム０．０５重量部を配合し、ヘンシェルミキサーで混合し、４０ｍｍ径の単軸押出機（田辺製作所（株）製）を用いて、設定温度２２０℃で溶融混練してペレットを得た。
得られたペレットのＭＦＲ測定、臭気試験および色相安定性評価を行い、プレスシートのヘイズおよび曲げ弾性率を測定した。その結果を表１に示した。
【００４５】
実施例２
実施例１で用いたＫＭ１３００の添加量を０．５重量部に変更した以外は、実施例１と同様に実施した。
得られたペレットのＭＦＲ測定、臭気試験および色相安定性評価を行い、プレスシートのヘイズおよび曲げ弾性率を測定した。その結果を表１に示した。
【００４６】
実施例３
プロピレン−エチレン−１−ブテンランダム共重合体（商品名：住友ノーブレンＴＷ１３０ＥＧ、住友化学工業（株）製）１００重量部に対して、（商品名：スミライザーＧＰ、住友化学工業（株）製）０．０２重量部、および（商品名：ＫＭ１３００、荒川化学（株）製）０．５重量部、ステアリン酸カルシウム０．０５重量部、トリス（２，４−ジ−ｔ−ブチルフェニル）フォスフォナイト（商品名：イルガフォス１６８、チバガイキー（株）製）０．２重量部を配合し、ヘンシェルミキサーで混合し、４０ｍｍ径の単軸押出機（田辺製作所（株）製）を用いて、設定温度２２０℃で溶融混練してペレットを得た。
得られたペレットのＭＦＲ測定、臭気試験および色相安定性評価を行い、プレスシートのヘイズおよび曲げ弾性率を測定した。その結果を表１に示した。
【００４７】
実施例４
プロピレン−エチレン−１−ブテンランダム共重合体（商品名：住友ノーブレンＴＷ１３０ＥＧ、住友化学工業（株）製）１００重量部に対して、（商品名：スミライザーＧＰ、住友化学工業（株）製）０．０５重量部、および（商品名：ＫＭ１３００、荒川化学（株）製）０．５重量部、ステアリン酸カルシウム０．０５重量部、２，２’，２’’−ニトリロトリエチル−トリス［３，３’，５，５’−テトラ−ｔ−ブチル−１，１’−ビフェニル−２，２’−ジル］フォスファイト（商品名：イルガフォス１２、チバガイキー（株）製）０．０５重量部を配合し、ヘンシェルミキサーで混合し、４０ｍｍ径の単軸押出機（田辺製作所（株）製）を用いて、設定温度２２０℃で溶融混練してペレットを得た。
得られたペレットのＭＦＲ測定、臭気試験および色相安定性評価を行い、プレスシートのヘイズおよび曲げ弾性率を測定した。その結果を表１に示した。
【００４８】
比較例１
実施例１で用いたＫＭ１３００を用いなかった以外は、実施例１と同様に実施した。
得られたペレットの臭気試験および色相安定性評価を行い、プレスシートのヘイズおよび曲げ弾性率を測定した。その結果を表１に示した。
【００４９】
比較例２
実施例２で用いた２，４，８，１０−テトラ−ｔ−ブチル−６−[３−（３−メチル−４−ヒドロキシ−５−ｔ−ブチルフェニル）プロポキシ]ジベンゾ［ｄ，ｆ］［１，３，２］ジオキサホスフェピン（商品名：スミライザーＧＰ、住友化学工業（株）製）をペンタエリスリトール  テトラキス［３−（３，５−ジ−ｔｅｒｔ−ブチル−４−ヒドロキシフェニル）プロピオネート］（商品名：ＩＲＧＡＮＯＸ１０１０：チバ・スペシャルティケミカルズ社（製））０．２重量部に変更した以外は、実施例２と同様に実施した。
得られたペレットのＭＦＲ測定、臭気試験および色相安定性評価を行い、プレスシートのヘイズおよび曲げ弾性率を測定した。その結果を表１に示した。
【００５０】
【表１】
2005307181.tif 000006
【００５１】
本発明の要件を満足する実施例１〜４は、透明性（ヘイズ）および剛性（曲げ弾性率）に優れ、臭気の発生が少なく、さらに色相安定性に優れていることが分かる。
これに対して、本発明の要件であるロジン系結晶核剤(Ｂ)を用いなかった比較例１は透明性（ヘイズ）および剛性（曲げ弾性率）に劣り、本発明の要件である亜リン酸エステル類（Ｃ）を用いなかった比較例２は色相安定性に劣ることが分かる。